진한 염산 과 질산 을 1 : 1 의 부 피비 로 혼합 하 여 산 ( 酸 ) 용액 을 얻 은 다음 . 상기 전기석 분말 10 g 당 100 ㎖ 의 산 ( 酸 ) 용액 을 섞 어서 200 ℃ 까지 가온 하 면서 소정 시간 용해 하 고 , 용해 된 전기석 용액 의 산도 를 pH 2 로 조정 하 여 코팅 이 잘 이루어질 수 있 도록 한 다음 귀금속 촉매 가 코팅 된 상기 실시 예 1 의 실리카 매트 를 3 - 5 시간 함침 한 후 600 ℃ 에서 약 7 시간 소성 한 다음 냉각 시켜 전기석 실리카 매트 를 완성 한다 .